(57)【要約】【課題】  銀めっき層の耐変色性に優れた変色防止膜を有しながらも、封止材が剥離しにくい発光装置を提供すること。【解決手段】  発光装置１は、銀めっき層１６を有する基板１０と、基板１０上に搭載された発光ダイオード３０と、少なくとも銀めっき層の表面を被覆する複層膜６０と、を備え、複層膜６０が、層状珪酸化合物を含有する第１層５２と、層状珪酸化合物以外の第２の珪酸化合物を含有する第２層５０とを有する。【選択図】  図１
2015207633.tif 000002
【特許請求の範囲】
【請求項１】
銀めっき層を有する基板と、前記基板上に搭載された発光ダイオードと、少なくとも前記銀めっき層の表面を被覆する複層膜と、を備え、
前記複層膜が、層状珪酸化合物を含有する第１層と、前記層状珪酸化合物以外の第２の珪酸化合物を含有する第２層と、を有する、発光装置。
【請求項２】
前記銀めっき層の表面に、前記第２層と、前記第１層とがこの順に設けられている、請求項１に記載の発光装置。
【請求項３】
透明封止樹脂によって被覆又は封止された、請求項１又は２に記載の発光装置。
【請求項４】
層状珪酸化合物を含有するＡ液と、前記層状珪酸化合物以外の第２の珪酸化合物を含有するＢ液と、を有する、銀用表面処理剤。
【請求項５】
前記第２の珪酸化合物が、シリコーン系樹脂又は無機ガラスである、請求項４に記載の銀用表面処理剤。
【請求項６】
前記層状珪酸化合物の平均長辺長さが、３０ｎｍ以上５００００ｎｍ以下である、請求項４又は５に記載の銀用表面処理剤。
【発明の詳細な説明】
【技術分野】
【０００１】
本発明は、銀用表面処理剤に関し、より詳細には各種銀又は銀合金の変色（腐食）を防止するための表面処理剤、特には電子部品、発光ダイオード等の照明機器などに使用される銀又は銀合金、特には銀蒸着面の変色（腐食）を防止するための表面処理剤に関する。また、本発明は、発光装置に関し、より詳細には銀又は銀合金を有する基板と発光ダイオードとを具備する発光装置に関する。
【背景技術】
【０００２】
銀及び銀合金は、貴金属として、その優れた光学的性質、電気化学的性質を利用して古くから装飾品、貨幣、食器、電子用材料、照明機器、歯科用材料として利用されてきた。近年では、発光ダイオード（ＬＥＤ）用反射材料としての需要が急速に増加している。発光ダイオードは、蛍光灯又は白熱電球に替わる光源として、照明機器、自動車用ライト等の用途に用いられており、このような発光装置では、基板に銀めっき層などの光反射膜を設けることにより光の取り出し効率の向上が図られている。
【０００３】
しかし、銀及び銀合金は化学的に非常に不安定であるため、空気中の酸素、水分、硫化水素、亜硫酸ガス等と容易に反応して、酸化銀や硫化銀を生成し、それにより銀表面が黒色に変色（腐食）するという欠点を有する。
【０００４】
このような銀の変色（腐食）を防止する方法として、例えば有機系の防錆剤が提案されている（例えば、特許文献１〜２参照）。
【先行技術文献】
【特許文献】
【０００５】
【特許文献１】特開平１０−１５８５７２号公報
【特許文献２】特開２００４−２３８６５８号公報
【発明の概要】
【発明が解決しようとする課題】
【０００６】
しかし、上記の有機系の防錆剤は、紫外線に対する耐性が低く、長期間の紫外線暴露によって変色するという欠点を有する。照明機器及び自動車用途で使用される発光ダイオードにおいては、近紫外光が用いられるため、これら有機系の防錆剤の適用は困難である。
【０００７】
また、銀めっき層の表面に表面処理剤を適用すると、その上に設けられる封止材等が剥離しやすくなる場合がある。
【０００８】
本発明は、上記事情に鑑みてなされたものであり、銀めっき層の耐変色性に優れた変色防止膜を有しながらも、封止材が剥離しにくい発光装置、及び、銀の変色（腐食）防止性に優れ、銀の表面に優れた耐変色性を与えることができ、なおかつ封止材等への影響を小さくすることができる銀用表面処理剤を提供することにある。
【課題を解決するための手段】
【０００９】
本発明は、銀めっき層を有する基板と、基板上に搭載された発光ダイオードと、少なくとも銀めっき層の表面を被覆する複層膜とを備え、複層膜が、層状珪酸化合物を含有する第１層と、層状珪酸化合物以外の第２の珪酸化合物を含有する第２層とを有する発光装置を提供する。
【００１０】
本発明の発光装置は、上記複層膜を備えることにより、第１層によって硫化水素などのガスに対するガス遮蔽性を発現させることができ、銀めっき層の表面に優れた耐変色性を与えることができ、更に第２層を含むことにより、第１層の耐水性及び銀への接着力、並びに、発光装置の被覆、封止等に用いられる透明封止樹脂との密着性を向上させることができる。これにより、銀めっき層の耐変色性に優れた変色防止膜を有しながらも、封止材が剥離しにくい発光装置の実現が可能となる。また、上記複層膜は、十分な光透過性を有することができ、発光装置の発光特性を妨げることなく銀めっき層の変色を抑制することができる。
【００１１】
本発明の発光装置は、上記銀めっき層の表面に、上記第２層と、上記第１層とがこの順に設けられていることが好ましい。
【００１２】
上記の発光装置は、透明封止樹脂によって被覆又は封止されていてもよい。
【００１３】
本発明はまた、層状珪酸化合物を含有するＡ液と、層状珪酸化合物以外の第２の珪酸化合物を含有するＢ液とを有する銀用表面処理剤を提供する。
【００１４】
本発明の銀用表面処理剤によれば、Ａ液から形成される第１層とＢ液から形成される第２層とを有する複層膜を形成することができ、これにより、銀の変色（腐食）防止性に優れ、銀の表面に優れた耐変色性を与えることができ、なおかつ封止材等への影響を小さくすることができる。また、本発明の銀用表面処理剤によれば、透明性及び密着性に優れた変色防止膜を形成することができることから、銀めっき層を有する発光装置に適用した場合に、発光装置の発光特性を妨げることなく、銀めっき層の変色を充分抑制することが可能な変色防止膜を形成することができる。
【００１５】
本発明の銀用表面処理剤において、上記第２の珪酸化合物が、シリコーン系樹脂又は無機ガラスであることが好ましい。
【００１６】
また、上記層状珪酸化合物の平均長辺長さは、３０ｎｍ以上５００００ｎｍ以下であることが好ましい。平均長辺長さがこのような範囲となる層状珪酸化合物を用いることにより、銀の変色をより充分に抑制することができる。
【発明の効果】
【００１７】
本発明によれば、銀めっき層の耐変色性に優れた変色防止膜を有しながらも、封止材が剥離しにくい発光装置、及び、銀の変色（腐食）防止性に優れ、銀の表面に優れた耐変色性を与えることができ、なおかつ封止材等への影響を小さくすることができる銀用表面処理剤を提供することができる。
【００１８】
本発明に係る銀用表面処理剤によれば、例えば、電子部品、発光ダイオード等の照明機器などに使用される銀、特には銀蒸着面の変色（腐食）を防止することができる。
【図面の簡単な説明】
【００１９】
【図１】発光装置の断面図である。
【図２】図１に示す発光装置の平面図である。
【図３】層状珪酸化合物の一例を示す模式図である。
【図４】第１の実施形態に係る発光装置の製造方法を示したフローチャートである。
【図５】実施形態に係る銀用表面処理剤の塗布工程後における発光装置の断面図である。
【図６】乾燥工程後における発光装置の断面図である。
【図７】透明封止樹脂充填工程後における発光装置の断面図である。
【図８】実施形態に係る銀用表面処理剤から形成される変色防止膜の構成を説明するための概念図である。
【図９】第２の実施形態に係る発光装置の製造方法を示したフローチャートである。
【図１０】図８の製造方法により製造した発光装置の断面図である。
【図１１】第３の実施形態に係る発光装置の製造方法を示したフローチャートである。
【図１２】図１０の製造方法により製造した発光装置の断面図である。
【図１３】実施例において銀用表面処理剤を用いて形成した変色防止膜の一例について撮影した断面ＴＥＭ写真である。
【発明を実施するための形態】
【００２０】
以下に、本発明を実施するための形態について説明する。なお、本発明は以下の実施形態に限定されるものではない。
【００２１】
本実施形態に係る発光装置は、銀めっき層を有する基板と、基板上に搭載された発光ダイオードと、少なくとも銀めっき層の表面を被覆する複層膜とを備え、複層膜が、層状珪酸化合物を含有する第１層と、層状珪酸化合物以外の第２の珪酸化合物を含有する第２層とを有する。
【００２２】
本実施形態の発光装置の好適な実施形態について図面を参照しつつ説明する。なお、全図中、同一又は相当部分には同一符号を付すこととする。
【００２３】
［第１の実施形態］
まず、図１及び図２を参照して、第１の実施形態に係る発光装置の構成について説明する。
【００２４】
図１は、発光装置の断面図である。図２は、図１に示す発光装置の平面図である。図１及び図２に示すように、実施形態に係る発光装置１は、一般に「表面実装型」に分類されるものである。この発光装置１は、基板１０と、発光素子として基板１０の表面にボンディングされた青色ＬＥＤ３０と、青色ＬＥＤ３０を取り囲むように基板１０の表面に設けられたリフレクタ２０と、リフレクタ２０に充填されて青色ＬＥＤ３０を封止する透明封止樹脂４０と、を備えている。なお、図２では、透明封止樹脂４０の図示を省略している。
【００２５】
基板１０は、絶縁性の基体１２の表面に銅めっき板１４が配線されており、銅めっき板１４の表面に銀めっき層１６が形成されている。銀めっき層１６は、基板１０の表面に配置されて青色ＬＥＤ３０と導通される電極となっている。なお、銀めっき層１６は、銀を含むめっき層であれば如何なる組成であってもよい。例えば、銀のみをめっきすることにより銀めっき層１６を形成してもよく、ニッケル及び銀をこの順でめっきすることにより銀めっき層１６を形成してもよい。銅めっき板１４及び銀めっき層１６は、アノード側とカソード側とに絶縁されている。アノード側の銅めっき板１４及び銀めっき層１６とカソード側の銅めっき板１４及び銀めっき層１６との間の絶縁は、例えば、アノード側の銅めっき板１４及び銀めっき層１６とカソード側の銅めっき板１４及び銀めっき層１６とを離間させ、適宜、その間に樹脂及びセラミックなどの絶縁層を挿入することにより行うことができる。
【００２６】
青色ＬＥＤ３０は、アノード側及びカソード側の何れか一方の銀めっき層１６にダイボンドされており、ダイボンド材３２を介して当該銀めっき層１６と導通されている。また、青色ＬＥＤ３０は、アノード側及びカソード側の何れか他方の銀めっき層１６にワイヤボンドされており、ボンディングワイヤ３４を介して当該銀めっき層１６と導通されている。
【００２７】
リフレクタ２０は、青色ＬＥＤ３０を封止するための透明封止樹脂４０を充填させるとともに、青色ＬＥＤ３０から発せられた光を発光装置１の表面側に反射させるものである。リフレクタ２０は、青色ＬＥＤ３０を取り囲むように基板１０の表面から立設されている。すなわち、リフレクタ２０には、青色ＬＥＤ３０を取り囲むように基板１０の表面１０ａから立ち上がって内側に青色ＬＥＤ３０を収容する内側空間２２を形成し、平面視（図２参照）において円形に形成された内周面２０ａと、内周面２０ａに隣接して内側空間２２の外側に位置し、内周面２０ａの表側端縁から内側空間２２の反対側に向けて広がる頂面２０ｂと、頂面２０ｂの外側端縁から基板１０の表面１０ａに立ち下がり、平面視（図２参照）において矩形に形成された外周面２０ｃと、を備えている。内周面２０ａ及び外周面２０ｃの形状は特に限定されるものではないが、発光装置１の照度向上の観点から、内周面２０ａは、基板１０から離れるに従い拡径する円錐台形状（漏斗状）に形成することが好ましく、発光装置１の集積度向上の観点から、外周面２０ｃは、基板１０に対して垂直な四角形状に形成することが好ましい。なお、図面では、内周面２０ａの形成例として、基板１０側に位置する下部分が基板１０に対して垂直となっており、基板１０の反対側に位置する上部分が基板１０から離れるに従い拡径しているものを図示している。
【００２８】
リフレクタ２０は、白色顔料が含有された熱硬化性樹脂組成物の硬化物からなっている。熱硬化性樹脂組成物は、リフレクタ２０の形成容易性の観点から、熱硬化前においては室温（２５℃）で加圧成型可能なものが好ましい。
【００２９】
熱硬化性樹脂組成物に含まれる熱硬化性樹脂としては、エポキシ樹脂、シリコーン樹脂、ウレタン樹脂、シアネート樹脂、フッ素系樹脂等種々のものを用いることができる。特に、エポキシ樹脂は、種々の材料に対する接着性が優れるため好ましい。
【００３０】
白色顔料としては、アルミナ、酸化マグネシウム、酸化アンチモン、酸化チタン又は酸化ジルコニウムを使用することができる。これらの中でも光反射性の点から酸化チタンが好ましい。白色顔料として無機中空粒子を使用してもよい。無機中空粒子の具体例として、珪酸ソーダガラス、アルミ珪酸ガラス、硼珪酸ソーダガラス、シラス等が挙げられる。
【００３１】
透明封止樹脂４０は、リフレクタ２０の内周面２０ａにより形成される内側空間２２に充填されて、青色ＬＥＤ３０を封止するものである。この透明封止樹脂４０は、透光性を有する透明封止樹脂からなる。透明封止樹脂には、完全に透明な樹脂の他、半透明な樹脂も含まれる。透明封止樹脂としては、弾性率が室温（２５℃）において１ＭＰａ以下のものが好ましい。特に、透明性の点からシリコーン樹脂又はアクリル樹脂を採用することが好ましい。透明封止樹脂は、光を拡散する無機充填材や青色ＬＥＤ３０から発せられる青色光を励起源として白色光とする蛍光体４２を更に含有してもよい。
【００３２】
そして、本実施形態に係る発光装置１は、銀めっき層１６が、層状珪酸化合物を含有する第１層（ガスバリア層）５２と、層状珪酸化合物以外の第２の珪酸化合物を含有する第２層（プライマ層）５０との２層からなる複層膜である変色防止膜６０により被覆されており、透明封止樹脂４０とリフレクタ２０とが接合されている。
【００３３】
２層からなる変色防止膜６０のうち、層状珪酸化合物を含有するガスバリア層５２は、銀めっき層１６を被覆することにより銀めっき層１６の変色（例えば、硫化による変色）を抑制するものであり、後述する本実施形態の銀用表面処理剤のＡ液から形成されている。ガスバリア層５２が、層状珪酸化合物を含むことにより、図８に示すようなガスのパスルートが長くガスバリア性に優れる膜が形成され、優れたガスバリア性を得ることができる。上記のような観点から、層状珪酸化合物の厚さＤは１ｎｍ〜３０ｎｍ、長さＬが３０〜５００００とアスペクト比が高いことが好ましい。
【００３４】
ガスバリア層５２の膜厚は、０．０１μｍ以上１０００μｍ以下であることが好ましく、０．０３μｍ以上５００μｍ以下であることがより好ましく、０．０５μｍ以上１００μｍ以下であることが更に好ましく、０．０５μｍ以上１０μｍ以下であることがさらにより好ましく、０．０５μｍ以上１μｍ以下であることが特に好ましい。ガスバリア層５２の膜厚を０．０１μｍ以上１０００μｍ以下とすることで、銀めっき層１６に対する耐変色性と変色防止膜の透明性とを両立させることができる。この場合、ガスバリア層５２の膜厚を０．０３μｍ以上５００μｍ以下、０．０５μｍ以上１００μｍ以下、０．０５μｍ以上１０μｍ以下、０．０５μｍ以上１μｍ以下とすることで、この効果を更に向上させることができる。本実施形態に係る変色防止膜は、後述する本実施形態の銀用表面処理剤のＡ液及びＢ液から形成されていることにより、上記の膜厚においてもクラックが発生しにくい。
【００３５】
膜厚の調整は、例えば、銀用表面処理剤における溶媒の含有量を変更して層状珪酸化合物の濃度を適宜調整することにより行うことができる。また、銀用表面処理剤の滴下量及び滴下回数によっても膜厚を調整することができる。
【００３６】
ガスバリア層５２は、以下の酸素透過率を有する層状珪酸化合物を含むことが好ましい。層状珪酸化合物の酸素透過率は０．０００１〜１０ｃｃ／ｍ２・２４ｈ・ａｔｍが好ましく、実用的なガスバリア性（ガス遮蔽性）を得る観点から、０．０００１〜５ｃｃ／ｍ２・２４ｈ・ａｔｍがより好ましい。層状珪酸化合物を含有する膜を成膜する時の脱ガスプロセスを考慮しつつ、優れたガスバリア性を得る観点から酸素透過率は０．００１〜１ｃｃ／ｍ２・２４ｈ・ａｔｍが更に好ましい。
【００３７】
層状珪酸化合物の酸素透過率の測定は、ＪＩＳ  Ｋ７１２６−１（ＧＣ法）に則って求めることができる。評価用サンプルは、以下のようにして調製する。まず、層状珪酸化合物を５質量％、水を９５質量％になるよう秤量・混合し、自転・公転ミキサー（株式会社シンキー製、ＡＲＥ−３１０）を用いて２０００ｒｐｍ、１０分混合、２２００ｒｐｍ１０分脱泡を行う。次に、易接着層付きＰＥＴフィルム（東洋紡製、Ａ４３００−１２５）上に、ｗｅｔ厚１００μｍのバーコーターを用いて、上記で得られる層状珪酸化合物５質量％の溶液を塗布後、２２℃で１２時間静置して溶媒を除去し、層状珪酸化合物膜を表面に具備するＰＥＴフィルムを作製、これを評価用サンプルとする。
【００３８】
変色防止膜の耐変色性能を向上させる観点から、ガスバリア層５２における層状珪酸化合物の含有量は、ガスバリア層全量を基準として、１０質量％以上であることが好ましく、５０質量％以上であることがより好ましく、８０質量％以上であることがさらに好ましく、１００質量％であることが特に好ましい。
【００３９】
２層からなる変色防止膜のうち、第２の珪酸化合物を含有するプライマ層５０としては、接着性及び絶縁性を有する層が好ましい。プライマ層５０は、後述する本実施形態の銀用表面処理剤のＢ液から形成することができる。
【００４０】
プライマ層５０の膜厚は、接着性の観点から１０ｎｍ〜１０００ｎｍが好ましく、耐水性の観点から３０ｎｍ〜１０００ｎｍがより好ましい。ガスバリア層のガスバリア性を効果的に発現させる観点から３０〜５００ｎｍが更に好ましい。
【００４１】
本実施形態においては、プライマ層５０上にガスバリア層５２を積層することにより、透明性を確保しつつ、変色防止膜６０の耐水性及び銀めっき層１６への接着力を向上させることができるとともに、被覆又は封止に用いられる透明封止部４０とリフレクタ２０の内周面２０ａとの間の剥がれを抑制することができる。
【００４２】
次に、本実施形態の銀用表面処理剤について説明する。
【００４３】
本実施形態の銀用表面処理剤は、層状珪酸化合物を含有するＡ液（以下、「Ａ液」ともいう）と、層状珪酸化合物以外の第２の珪酸化合物を含有するＢ液（以下、「Ｂ液」ともいう）との２種類の液を有する。
【００４４】
本実施形態に係る表面処理剤の対象である銀には、銀合金及びめっき銀も包含される。
【００４５】
本実施形態の銀用表面処理剤によれば、Ｂ液によって銀の表面上にプライマ層５０を形成し、Ａ液によってプライマ層５０上にガスバリア層５２を形成することで、これらの２層から構成される変色防止膜６０を形成することができる。ガスバリア層５２においては、扁平な板状形状を有する層状珪酸化合物が積層されることによって、例えば、硫化水素などのガスに対するガス遮蔽性を発現させることができ、銀の表面、特には銀蒸着面に優れた耐変色性を与えることができる。また、第２の珪酸化合物を含有するプライマ層５０をガスバリア層５２の下地として銀めっき層の表面上に形成することにより、変色防止膜６０の耐水性及び銀への接着力を向上させることができ、また、発光装置の被覆、封止等に用いられる透明封止樹脂との密着性を向上させることができる。
【００４６】
上記の効果が得られる理由を本発明者らは以下のとおり考えている。層状珪酸化合物は、板状形状を有し、水又は水とアルコール等の溶媒との混合溶媒によって膨潤して溶媒に分散する性質を有する。本実施形態の銀用表面処理剤によれば、銀の表面上にＢ液を塗布した後、乾燥することによりプライマ層を形成し、その上に層状珪酸化合物を含むＡ液を塗布した後、溶媒を除去することによって、層状珪酸化合物の粒子をプライマ層上に積層することができる。これにより、銀の変色要因である大気中のガス（例えば、硫化水素ガス）の遮蔽性に優れた膜を形成でき、なおかつその膜はプライマ層によって耐水性、接着性、耐クラック性が向上したものになり得たと本発明者らは考える。
【００４７】
Ａ液に含まれる層状珪酸化合物としては、例えば、スチーブンサイト、ヘクトライト、サポナイト、モンモリロナイト、バイデライト等のスメクタイト、及び膨潤性マイカが挙げられる。これらは、１種を単独で又は２種以上を組み合わせて用いることができる。
【００４８】
膨潤性マイカとしては、例えば、フッ素金雲母、カリウム四珪素雲母、ナトリウム四珪素雲母、Ｎａテニオライト、Ｌｉテニオライト等が挙げられる。
【００４９】
上記の化合物は、厚さ１ｎｍ〜３０ｎｍ、平均長辺長さ３０〜５００００ｎｍの扁平な板状形状を有し、銀の表面上に積層させることによって硫化水素等のガスに対するガス遮蔽性をより有効に発現させることができる。
【００５０】
層状珪酸化合物は、硫化水素等に対するガス遮蔽性の観点から、平均長辺長さが３０ｎｍ以上５００００ｎｍ以下であることが好ましく、１００ｎｍ以上５００００ｎｍ以下であることがより好ましく、１００ｎｍ以上２００００ｎｍ以下であることがさらに好ましく、１００ｎｍ以上１００００ｎｍ以下であることが特に好ましい。また、ガス遮蔽性及び銀本来の光沢を維持する観点からは、平均長辺長さが１００ｎｍ以上５０００ｎｍ以下であることが好ましい。
【００５１】
なお、層状珪酸化合物の長辺長さは、扁平な板状形状の粒子を垂線の上方からみたときに、図３に示すように粒子１００の外接長方形１１０の長辺の長さが最大となるときの当該長辺の長さＬｍａｘを意味し、例えば透過型電子顕微鏡などを用いることによって測定することができる。また、平均長辺長さとは、透過型電子顕微鏡の縦１００μｍ×横１００μｍの範囲で画像内における粒子全ての上記長辺長さの値を平均化した数値をいう。なお、平均長辺長さを自動的に求める方法として、二次元画像の画像解析ソフト（住友金属テクノロジー製、粒子解析Ｖｅｒ３．５）を用いることもできる。
【００５２】
層状珪酸化合物の厚みは、ガスバリア機能を得る観点から、１ｎｍ〜３０ｎｍが好ましく、１ｎｍ〜２０ｎｍがより好ましく、１ｎｍ〜１０ｎｍがさらに好ましい。上記厚みは、原子間力顕微鏡（ＡＦＭ）、又はＸ線小角散乱法により測定される値をいう。
【００５３】
本実施形態に係る層状珪酸化合物を含有する液は、溶媒を含有することができる。溶媒としては、水を好適に用いることができ、メタノール、エタノール、プロパノール、ブタノール、アセトニトリル、ジメチルスルホキシド、スルホラン、ホルムアミド等の極性溶媒を用いることも可能である。溶媒は単独で、又は２種以上を混合で用いることが可能である。
【００５４】
本実施形態に係る層状珪酸化合物を含有するＡ液における固体成分濃度は、膜形成性と、銀の変色要因であるガス（例えば、硫化水素ガス）の遮蔽性の観点から、０．００５質量％〜２質量％であることが好ましく、０．０１質量％〜１．５質量％であることがより好ましく、０．０５質量％〜１質量％であることがさらに好ましい。
【００５５】
銀用表面処理剤を構成するＢ液は、層状珪酸化合物以外の第２の珪酸化合物を含有する。上述したとおり、Ｂ液によって第２の珪酸化合物を含有する層を銀めっき面に形成し、その上に層状珪酸化合物を含有する層を形成することにより、表面処理剤から形成される複層膜は、耐水性及び銀への接着力が向上すると同時に、被覆又は封止に用いられる透明封止樹脂との接着力も向上したものになり得る。
【００５６】
本実施形態に係る第２の珪酸化合物としては、耐水性、耐候性、耐熱性等の特性や、硬度、伸び等のゴム的性質に優れた硬化物を形成するものが好ましい。第２の珪酸化合物としては、シリコーン系樹脂又は無機ガラスを用いることができる。シリコーン系樹脂としては、下記の式（１）、式（２）、式（３）又は式（４）で表される構成単位を含有する樹脂を用いることができる。
【００５７】
【化１】
2015207633.tif 000003
【００５８】
【化２】
2015207633.tif 000004
【００５９】
【化３】
2015207633.tif 000005
【００６０】
【化４】
2015207633.tif 000006
【００６１】
また、上記のシリコーン系樹脂は、接着性を付与できる公知の官能基を有していてもよく、また接着性を付与できる添加物を含有していてもよい。
【００６２】
無機ガラスとしては、Ｓｉ０２、ＬｉＯ２、及び下記の式（５）を有する材料を用いることができる。これらは単独又は２種以上を混合で用いることができる。
【００６３】
【化５】
2015207633.tif 000007
【００６４】
第２の珪酸化合物としては、耐水性、耐候性、耐熱性等の特性や、硬度、伸び等のゴム的性質に優れた硬化物を形成する観点から、例えば、珪素−酸素結合を主骨格としたシロキサン結合からなるシリコーンゴムが好ましい。また、耐熱性の観点から、ジメチルシリコーンゴムがより好ましい。
【００６５】
シリコーンゴムとしては、熱硬化性を有するシリコーンエラストマ、シルセスキオキサン等の珪酸化合物を含有していてもよく、例えば、２０℃〜２００℃、１分間〜１０時間の加熱処理により硬化して用いることができる。
【００６６】
シリコーンゴムとしては、側鎖や官能基として、メチル基、フェニル基、メチルフェニル基、グリシジル基、イソシアネート基、ビニル基等を有していてもよい。
【００６７】
第２の珪酸化合物は、その柔軟性により接着性を得る観点から、線膨張係数が１８０ｐｐｍ〜４５０ｐｐｍであるものが好ましい。係る範囲内であると、柔軟性による接着性を確保することが容易となるとともに被覆又は封止に用いられる透明封止樹脂により、珪酸化合物に変形が生じることを抑制することができる。柔軟性による接着性を高める観点から、第２の珪酸化合物の線膨張係数は、２００ｐｐｍ〜４５０ｐｐｍがより好ましく、被覆又は封止に用いられる透明封止樹脂との接着信頼性を高める観点から、２００ｐｐｍ〜３５０ｐｐｍが更に好ましい。珪酸化合物の線膨張係数は、ＪＩＳ  Ｋ７１９７「プラスチックの熱機械分析による線膨張係数試験方法」によるものでＴＭＡ（Ｔｈｅｒｍａl  Ｍｅｃｈａｎｉｃａｌ  Ａｎａｌｙｓｉｓ）に従って測定される値を意味する。
【００６８】
第２の珪酸化合物は、絶縁性を確保する観点から、体積抵抗率が１０１０〜１０１６Ω・ｃｍであるものが好ましい。体積抵抗率の測定における技術的限界及び実用性から、体積抵抗率の上限は、１０１６Ω・ｃｍでよい。絶縁性を高める観点から、第２の珪酸化合物の体積抵抗率は、１０１２〜１０１６Ω・ｃｍがより好ましく、１０１３〜１０１６Ω・ｃｍが更に好ましい。珪酸化合物の体積抵抗率は、珪酸化合物を銅電極付き基板に塗布し、１５０℃で３時間乾燥させて得られる体積抵抗率測定試験片について、ＪＩＳ  Ｃ２１３９に従って測定される値を意味する。
【００６９】
第２の珪酸化合物の光透過率は、主に照明用に用いられる青色発光ダイオードの中心波長である４５０ｎｍの光透過率について、１ｍｍ厚みに換算した光透過率が、８０〜１００％であることが、光の取出し効率の観点から好ましい。より高輝度の発光ダイオードへの適用性の観点から８５〜１００％がより好ましく、９０〜１００％が更に好ましい。珪酸化合物の光透過率は、ＰＥＴフィルム上に塗布した珪酸化合物を分光光度計（ＵＶ−Ｖｉｓ）により測定して得られる値を意味する。
【００７０】
第２の珪酸化合物の硬化温度は、発光ダイオード素子の耐熱性を考慮して２０℃〜２００℃が好ましく、珪酸化合物の保存安定性の観点から４０℃〜２００℃がより好ましく、生産性の観点から４０℃〜１６０℃が更に好ましい。Ｂ液からプライマ層を形成する際、成膜性の観点から、上記温度の範囲内で多段加熱してもよい。
【００７１】
また、硬化時間は、１分間〜１０時間の範囲内で設定することができる。生産性の観点から１分間〜８時間の範囲内がより好ましく、プライマ層のレベリング性の観点から３分間〜８時間の範囲が更に好ましい。硬化は、プライマ層の上にガスバリア層を設ける前後に分けて実施してもよい。
【００７２】
本実施形態に係る第２の珪酸化合物を含有するＢ液は、溶媒を含有することができる。溶媒は、上記珪酸化合物の溶解性の観点から、脂肪族炭化水素系溶媒、芳香族系溶媒、ケトン系溶媒、エーテル、エステル系溶媒を選択することができる。このような溶媒としては、例えば、ペンタン、ヘキサン、ヘプタン、オクタン、ノナン、デカン等の飽和炭化水素、シクロヘキサン、アルキルシクロヘキサン等の環状炭化水素などを挙げることができる。なお、炭化水素としては、直鎖状、分岐状、環状等、いずれも用いることができる。これらを単独で又は２種以上を混合で用いることができる。
【００７３】
本実施形態に係る第２の珪酸化合物を含有するＢ液の溶媒は、硬化のための加熱工程で蒸発により除去されることが好ましく、沸点が５０℃〜２００℃である溶媒が好ましい。沸点が２００℃を超えると乾燥性が低下し、溶媒が残留して接着力を低下させる可能性がある。また、溶媒の沸点が低いと引火の危険性が高まるため、安全性の観点から沸点が５０℃以上の溶媒が好ましい。生産性の観点から溶媒の沸点は５０℃〜１６０℃が好ましく、硬化のための加熱工程の温度及び時間を自由に選択できる観点から５０℃〜１２０℃が更に好ましい。
【００７４】
具体的には、本実施形態に係る銀用表面処理剤のうち、第２の珪酸化合物を含有するＢ液を銀又は銀合金上に塗布した後、溶媒を除去及び／又は硬化することによって、銀又は銀合金上に第２の珪酸化合物を含んでなる層（プライマ層）を形成できる。さらに、層状珪酸化合物を含有するＡ液を塗布した後、溶媒を除去することによって層状珪酸化合物を含んでなる層（ガスバリア層）を形成できる。
【００７５】
本実施形態に係る銀用表面処理剤の塗布方法としては、例えば、バーコート、ディップコート、スピンコート、スプレーコート、ポッティング等の方法を好適に用いることができる。
【００７６】
また、本実施形態に係る銀用表面処理剤の塗膜から溶媒を除去する方法としては、乾燥を好適に用いることができ、乾燥温度は室温以上であれば特に限定されない。なお、室温とは２０〜２５℃である。
【００７７】
本実施形態に係る銀用表面処理剤を用いることによって、銀又は銀合金の表面上に、珪酸化合物を含有する層と層状珪酸化合物を含有する層とを有する変色防止膜を形成することができる。かかる膜は、例えば、硫化水素ガスの遮蔽性に優れ、銀硫化防止膜として機能することができる。
【００７８】
本発明は、上述した本実施形態の銀用表面処理剤に含有される固体成分からなる膜を具備する銀又は銀合金を提供することができる。また、かかる銀又は銀合金を有する基板と、発光ダイオードとを具備する発光装置を提供することができる。かかる発光装置は、透明樹脂で封止されていてもよい。透明樹脂としては、シリコーン樹脂等が挙げられる。また、銀又は銀合金を有する基板は、表面に凹凸形状を有することができ、銀又は銀合金が凹凸形状を有していてもよい。
【００７９】
次に、第１の実施形態に係る発光装置１の製造方法について説明する。
【００８０】
図４は、第１の実施形態に係る発光装置の製造方法を示したフローチャートである。図４に示すように、発光装置の製造方法では、まず、基板準備工程（ステップＳ１０１）として、表面に銅めっき板１４が配線された絶縁性の基体１２を準備し、銀めっき層形成工程（ステップＳ１０２）として、銅めっき板１４の表面に銀めっき層１６を形成する。
【００８１】
次に、リフレクタ形成工程（ステップＳ１０３）として、基板１０の表面にリフレクタ２０を形成し、チップ搭載工程（ステップＳ１０４）として、基板１０に青色ＬＥＤ３０を搭載する。青色ＬＥＤ３０の基板１０への搭載は、リフレクタ２０で囲まれた内側空間２２において、アノード側及びカソード側の何れか一方の銀めっき層１６に青色ＬＥＤ３０をダイボンディングすることにより行う。これにより、青色ＬＥＤ３０がダイボンド材３２を介してアノード側及びカソード側の何れか一方の銀めっき層１６と導通されるとともに、青色ＬＥＤ３０がリフレクタ２０に取り囲まれて内側空間２２に収容された状態となる。
【００８２】
次に、Ｂ液の塗布工程（ステップＳ１０５）として、銀めっき層１６に本実施形態の銀用表面処理剤のうち、第２の珪酸化合物を含有するＢ液を塗布して銀めっき層１６をＢ液で覆う。
【００８３】
Ｂ液の塗布工程（ステップＳ１０５）におけるＢ液の塗布は、例えば、基板１０の表面側から、銀用表面処理剤を内側空間２２に滴下又は散布することにより行う。このとき、少なくとも銀めっき層１６の全てがＢ液Ｍで覆われるように、Ｂ液の滴下量又は散布量を調節する。この場合、例えば、図５の（ａ）に示すように、銀めっき層１６及び青色ＬＥＤ３０の全てがＢ液Ｍで覆われるように、Ｂ液Ｍを内側空間２２に滴下又は散布してもよく、図５の（ｂ）に示すように、銀めっき層１６及び青色ＬＥＤ３０の全てとリフレクタ２０の内周面２０ａの一部とがＢ液Ｍで覆われるように、Ｂ液Ｍを内側空間２２に滴下又は散布してもよく、図５の（ｃ）に示すように、銀めっき層１６、青色ＬＥＤ３０及びリフレクタ２０の内周面２０ａの全てがＢ液Ｍで覆われるように、Ｂ液Ｍを内側空間２２に滴下又は散布してもよい。
【００８４】
次に、乾燥工程（ステップＳ１０６）として、銀めっき層１６に塗布した銀用表面処理剤のうち、Ｂ液の塗膜を乾燥させて銀硫化防止膜のうち、第２の珪酸化合物を含有する層（プライマ層５０）を形成する。
【００８５】
次に、Ａ液の塗布工程（ステップＳ１０７）として、プライマ層５０上に、本実施形態の銀用表面処理剤のうち、層状珪酸化合物を含有するＡ液を塗布して、プライマ層５０のうちの少なくとも銀めっき層１６を被覆している部分をＡ液で覆う。
【００８６】
Ａ液の塗布工程（ステップＳ１０７）におけるＡ液の塗布は、例えば、基板１０の表面側から、銀用表面処理剤を内側空間２２に滴下又は散布することにより行う。滴下又は散布の方法は、ステップＳ１０５のＢ液の塗布工程と同様にして行うことができる。
【００８７】
次に、乾燥工程（ステップＳ１０８）として、銀めっき層１６に塗布したＡ液の塗膜を乾燥させて変色防止膜６０のうち、層状珪酸化合物を含有する層（ガスバリア層５２）を形成する。
【００８８】
乾燥工程（ステップＳ１０６及びＳ１０８）は、溶媒が揮発する温度で行うことができ、例えば、３０℃以上８０℃以下の温度範囲とすることが好ましく、３０℃以上７０℃以下の温度範囲とすることがより好ましく、３０℃以上６０℃以下の温度範囲とすることがさらにより好ましい。この温度域を保つ時間は、例えば、５分以上とすることができ、十分に乾燥させるという点で、５分以上１日以下とすることが好ましく、生産性を向上させる観点から、５分以上３０分以下とすることがより好ましい。
【００８９】
このようにして乾燥工程を行うことで、図５の（ａ）に示したＢ液Ｍは、図６の（ａ）に示すように、銀めっき層１６及び青色ＬＥＤ３０の全てを被覆するプライマ層５０となり、図５の（ｂ）に示したＢ液Ｍは、図６の（ｂ）に示すように、銀めっき層１６及び青色ＬＥＤ３０の全てとリフレクタ２０の内周面２０ａの一部とを被覆するプライマ層５０となり、図５の（ｃ）に示したＢ液Ｍは、図６の（ｃ）に示すように、銀めっき層１６、青色ＬＥＤ３０及びリフレクタ２０の内周面２０ａの全てを被覆するプライマ層５０となる。Ａ液の乾燥により形成されるガスバリア層５２についても、同様である。ガスバリア層５２が被覆する面積は、プライマ層５０の被覆する面積よりも小さいことが好ましい。
【００９０】
本実施形態においては上記の乾燥工程の後に１５０℃、３０分間の条件で２層からなる変色防止膜６０を十分に乾燥することが好ましい。これにより、プライマ層５０とガスバリア層５２の層間を狭めることによる変色防止性の更なる向上の効果を得ることができる。
【００９１】
次に、ワイヤボンディング工程（ステップＳ１０９）として、青色ＬＥＤ３０とアノード側及びカソード側の何れか他方の銀めっき層１６とをワイヤボンディングする。このとき、銀めっき層１６は変色防止膜６０で被覆されているため、青色ＬＥＤ３０及び銀めっき層１６に被覆されている変色防止膜６０を突き破るようにワイヤの両端を青色ＬＥＤ３０と銀めっき層１６とにボンディングすることで、青色ＬＥＤ３０と銀めっき層１６とを導通させる。なお、変色防止膜６０の突き破りは、例えば、変色防止膜６０の層厚を調節することや、ワイヤボンディングを行うボンディングヘッドの荷重を調節することや、このボンディングヘッドを振動させることなどにより行うことができる。
【００９２】
次に、透明封止樹脂充填工程（ステップＳ１１０）として、リフレクタ２０の内周面２０ａにより形成される内側空間２２に、蛍光体４２が含有された透明封止樹脂４０を充填する。これにより、青色ＬＥＤ３０及び銀めっき層１６が透明封止樹脂４０（透明封止部）により封止される。
【００９３】
このようにして透明封止樹脂充填工程を行うことで、図７の（ａ）に示すように、銀めっき層１６及び青色ＬＥＤ３０の全てが２層からなる変色防止膜６０（プライマ層５０及びガスバリア層５２）で被覆された状態で、銀めっき層１６及び青色ＬＥＤ３０が透明封止樹脂４０により封止された発光装置１、図７の（ｂ）に示すように、銀めっき層１６及び青色ＬＥＤ３０の全てとリフレクタ２０の内周面２０ａの一部とが変色防止膜６０で被覆された状態で、銀めっき層１６及び青色ＬＥＤ３０が透明封止樹脂４０により封止された発光装置１、又は、図７の（ｃ）に示すように、銀めっき層１６、青色ＬＥＤ３０及びリフレクタ２０の内周面２０ａの全てが変色防止膜６０で被覆された状態で、銀めっき層１６及び青色ＬＥＤ３０が透明封止樹脂４０により封止された発光装置１を得ることができる。
【００９４】
このように、第１の実施形態に係る発光装置１の製造方法によれば、本実施形態の銀用表面処理剤（Ａ液及びＢ液）で銀めっき層１６を覆ったのち、銀用表面処理剤の塗膜を乾燥させることで、銀用表面処理剤に含まれる層状珪酸化合物が積層したガスバリア層を備える変色防止膜６０が形成され、銀めっき層１６が変色防止膜６０で被覆される。これにより、銀めっき層１６を適切に被覆できる２層からなる変色防止膜６０を形成することができる。
【００９５】
発光装置１に設けられたリフレクタ２０の内側空間２２に本実施形態の銀用表面処理剤を滴下又は散布することで、容易に銀めっき層を覆う変色防止膜６０を形成することができる。
【００９６】
［第２の実施形態］
次に発光装置の製造方法の第２の実施形態について説明する。第２の実施形態に係る発光装置の製造方法は、基本的に第１の実施形態に係る発光装置の製造方法と同様であるが、工程の順序のみ第１の実施形態に係る発光装置の製造方法と相違する。このため、以下の説明では、第１の実施形態に係る発光装置の製造方法と相違する部分のみを説明し、第１の実施形態に係る発光装置の製造方法と同様の部分の説明を省略する。なお、銀用表面処理剤は、上述したものを用いることができる。
【００９７】
図９は、第２の実施形態における発光装置の製造方法を示したフローチャートである。図１０は、図９の製造方法により製造した発光装置の断面図である。
【００９８】
図９に示すように、第２の実施形態に係る発光装置１の製造方法は、まず、第１の実施形態と同様に、基板準備工程（ステップＳ２０１）、銀めっき層形成工程（ステップＳ２０２）及びリフレクタ形成工程（ステップＳ２０３）をこの順序で行う。なお、基板準備工程（ステップＳ２０１）、銀めっき層形成工程（ステップＳ２０２）及びリフレクタ形成工程（ステップＳ２０３）は、第１の実施形態の基板準備工程（ステップＳ１０１）、銀めっき層形成工程（ステップＳ１０２）及びリフレクタ形成工程（ステップＳ１０３）と同様である。
【００９９】
次に、Ｂ液の塗布工程（ステップＳ２０４）として、銀めっき層１６にＢ液を塗布して銀めっき層１６をＢ液で覆う。なお、塗布工程（ステップＳ２０４）は、第１の実施形態の塗布工程（ステップＳ１０５）と同様に行うことができる。
【０１００】
次に、乾燥工程（ステップＳ２０５）として、銀めっき層１６に塗布したＢ液の塗膜を乾燥させてプライマ層５０を形成する。なお、乾燥工程（ステップＳ２０５）は、第１の実施形態の乾燥工程（ステップＳ１０６）と同様に行うことができる。
【０１０１】
次に、Ａ液の塗布工程（ステップＳ２０６）として、プライマ層５０上にＡ液を塗布してプライマ層５０の少なくとも銀めっき層１６を被覆する部分をＡ液で覆う。なお、塗布工程（ステップＳ２０６）は、第１の実施形態の塗布工程（ステップＳ１０５）と同様に行うことができる。
【０１０２】
次に、乾燥工程（ステップＳ２０７）として、銀めっき層１６に塗布したＡ液の塗膜を乾燥させてガスバリア層５２を形成する。なお、乾燥工程（ステップＳ２０７）は、第１の実施形態の乾燥工程（ステップＳ１０６）と同様に行うことができる。
【０１０３】
次に、チップ搭載工程（ステップＳ２０８）として、アノード側及びカソード側の何れか一方の銀めっき層１６に青色ＬＥＤ３０をダイボンディングする。このとき、第１の実施形態のワイヤボンディング工程（ステップＳ１０９）と同様に、銀めっき層１６に被覆されている変色防止膜を突き破るように青色ＬＥＤ３０を銀めっき層１６にボンディングすることで、青色ＬＥＤ３０と銀めっき層１６とを導通させる。
【０１０４】
次に、ワイヤボンディング工程（ステップＳ２０９）として、青色ＬＥＤ３０とアノード側及びカソード側の何れか他方の銀めっき層１６とをワイヤボンディングする。このとき、銀めっき層１６は変色防止膜６０で被覆されているため、第１の実施形態のワイヤボンディング工程（ステップＳ１０９）と同様に、銀めっき層１６に被覆されている２層からなる変色防止膜６０を突き破るようにワイヤの一端を銀めっき層１６にボンディングする。一方、青色ＬＥＤ３０は変色防止膜６０で被覆されていないため、ボンディングワイヤ３４の他端は、通常通り、青色ＬＥＤ３０にボンディングすることができる。これにより、青色ＬＥＤ３０と銀めっき層１６とが導通される。
【０１０５】
次に、ステップＳ２１０として透明封止樹脂充填工程を行う。
【０１０６】
このように、第２の実施形態に係る発光装置の製造方法によれば、銀用表面処理剤の塗布工程及び乾燥工程を経てからチップ搭載工程を行うことで、図１０に示すように、青色ＬＥＤ３０が２層からなる変色防止膜６０で被覆されない発光装置１を製造することができる。これにより、ワイヤボンディング工程において、ボンディングワイヤ３４の一端を青色ＬＥＤ３０にボンディングする際に、第１の実施形態に係る発光装置の製造方法のように、２層からなる変色防止膜６０を突き破る必要がなくなる。
【０１０７】
［第３の実施形態］
次に発光装置の製造方法の第３の実施形態について説明する。第３の実施形態に係る発光装置の製造方法は、基本的に第１の実施形態に係る発光装置の製造方法と同様であるが、工程の順序のみ第１の実施形態に係る発光装置の製造方法と相違する。このため、以下の説明では、第１の実施形態に係る発光装置の製造方法と相違する部分のみを説明し、第１の実施形態に係る発光装置の製造方法と同様の部分の説明を省略する。なお、銀用表面処理剤は、上述したものを用いることができる。
【０１０８】
図１１は、第３の実施形態における発光装置の製造方法を示したフローチャートである。図１２は、図１１の製造方法により製造した発光装置の断面図である。
【０１０９】
図１１に示すように、第３の実施形態に係る発光装置１の製造方法は、まず、第１の実施形態と同様に、基板準備工程（ステップＳ３０１）及び銀めっき層形成工程（ステップＳ３０２）をこの順序で行う。なお、基板準備工程（ステップＳ３０１）及び銀めっき層形成工程（ステップＳ３０２）は、第１の実施形態の基板準備工程（ステップＳ１０１）及び銀めっき層形成工程（ステップＳ１０２）と同様である。
【０１１０】
次に、Ｂ液の塗布工程（ステップＳ３０３）として、銀めっき層１６にＢ液を塗布して銀めっき層１６をＢ液で覆う。このとき、作業性の観点から、Ｂ液を銀めっき層１６が形成されている基板１０の表面全体に塗布することが好ましいが、銀めっき層１６のみを覆うようにＢ液を塗布してもよい。
【０１１１】
次に、乾燥工程（ステップＳ３０４）として、銀めっき層１６に塗布したＢ液の塗膜を乾燥させてプライマ層５０を形成する。なお、乾燥工程（ステップＳ３０４）は、第１の実施形態の乾燥工程（ステップＳ１０６）と同様に行うことができる。
【０１１２】
次に、Ａ液の塗布工程（ステップＳ３０５）として、プライマ層５０上にＡ液を塗布してプライマ層５０の少なくとも銀めっき層１６を被覆する部分をＡ液で覆う。このとき、作業性の観点から、Ａ液をプライマ層５０全体に塗布することが好ましいが、プライマ層５０の銀めっき層１６を被覆する部分のみを覆うようにＡ液を塗布してもよい。
【０１１３】
次に、乾燥工程（ステップＳ３０６）として、プライマ層５０上に塗布したＡ液の塗膜を乾燥させてガスバリア層５２を形成する。なお、乾燥工程（ステップＳ３０６）は、第１の実施形態の乾燥工程（ステップＳ１０６）と同様に行うことができる。
【０１１４】
次に、リフレクタ形成工程（ステップＳ３０７）として、基板１０の表面にリフレクタ２０を形成する。このとき、銀用表面処理剤（Ｂ液及びＡ液）の塗布工程（ステップＳ３０３及びＳ３０５）で基板１０の表面全体に銀用表面処理剤を塗布した場合は、基板１０の表面を被覆している２層からなる変色防止膜６０の表面にリフレクタ２０を形成する。
【０１１５】
次に、チップ搭載工程（ステップＳ３０８）として、アノード側及びカソード側の何れか一方の銀めっき層１６に青色ＬＥＤ３０をダイボンディングする。このとき、第１の実施形態のワイヤボンディング工程（ステップＳ１０９）と同様に、銀めっき層１６に被覆されている２層からなる変色防止膜６０を突き破るように青色ＬＥＤ３０を銀めっき層１６にボンディングすることで、青色ＬＥＤ３０と銀めっき層１６とを導通させる。
【０１１６】
次に、ワイヤボンディング工程（ステップＳ３０９）として、青色ＬＥＤ３０とアノード側及びカソード側の何れか他方の銀めっき層１６とをワイヤボンディングする。このとき、銀めっき層１６は変色防止膜６０で被覆されているため、第１の実施形態のワイヤボンディング工程（ステップＳ１０９）と同様に、銀めっき層１６に被覆されている２層からなる変色防止膜６０を突き破るようにワイヤの一端を銀めっき層１６にボンディングする。一方、青色ＬＥＤ３０は変色防止膜６０で被覆されていないため、ボンディングワイヤ３４の他端は、通常通り青色ＬＥＤ３０にボンディングすることができる。これにより、青色ＬＥＤ３０と銀めっき層１６とが導通される。
【０１１７】
次に、ステップＳ３１０として透明封止樹脂充填工程を行う。
【０１１８】
このように、第３の実施形態に係る発光装置の製造方法によれば、銀用表面処理剤の塗布工程及び乾燥工程を経てからリフレクタ形成工程及びチップ搭載工程を行うことで、図１２に示すように、青色ＬＥＤ３０が２層からなる変色防止膜６０で被覆されない発光装置１を製造することができる。これにより、ワイヤボンディング工程において、ボンディングワイヤ３４の一端を青色ＬＥＤ３０にボンディングする際に、第１の実施形態に係る発光装置の製造方法のように、２層からなる変色防止膜６０を突き破る必要がなくなる。
【０１１９】
以上、本発明の好適な実施形態について説明したが、本発明は上記実施形態に限定されるものではない。
【０１２０】
上記実施形態では、発光装置１にボンディングする発光ダイオードとして、青色の光を発生する青色ＬＥＤ３０を採用するものとして説明したが、青色以外の光を発生する発光ダイオードを採用するものとしてもよい。
【０１２１】
また、上記実施形態の発光装置１は、青色ＬＥＤ３０を取り囲むリフレクタ２０を備えるものとして説明したが、このようなリフレクタ２０を備えないものとしてもよい。
【０１２２】
本実施形態の銀用表面処理剤によれば、銀の変色防止性に優れた変色防止膜、特には銀の硫化防止性に優れた銀硫化防止膜を形成できることから、蛍光体として従来から使用されている、Ｙ２Ｏ２Ｓ：Ｅｕ（赤）、ＺｎＳ：Ｃｕ（緑）、ＺｎＳ：Ａｇ（青）、特開平８−０８５７８７号公報に示される化合物等の硫黄含有化合物が用いられた発光装置であっても十分な耐硫化性を得ることができる。
【０１２３】
本実施形態の銀用表面処理剤は、上述した発光装置以外に、例えば、銀を含有する反射防止膜を備えるプラズマディスプレイ、液晶ディスプレイ等にも適用することができる。
【実施例】
【０１２４】
以下、実施例及び比較例によって、本発明をさらに具体的に説明するが、本発明は以下の実施例に限定されるものではない。
【０１２５】
（実施例１）
層状珪酸化合物として、平均長辺長さ１００００ｎｍのマイカ水分散液（コープケミカル株式会社製、ＭＥＢ−３）を用意した。このマイカ水分散液１２．５ｇに蒸留水を添加して全質量１００ｇとした後、自転・公転ミキサー（株式会社シンキー製、ＡＲＥ−３１０）を用いて２０００ｒｐｍで、１０分間、混合を行い、２２００ｒｐｍで、１０分間、脱泡を行い、平均長辺長さ１００００ｎｍのマイカを１質量％含む表面処理剤Ａを得た。
【０１２６】
層状珪酸化合物の平均長辺長さは、透過型電子顕微鏡（日本電子製、ＪＥＭ−２１００Ｆ）を用い、縦１００μｍ×横１００μｍの範囲の画像内における全ての粒子の長辺長さの値を平均化して求めた。なお、各粒子の長辺長さは、粒子の外接長方形の長辺の長さが最大となるときの当該長辺の長さとした。
【０１２７】
第２の珪酸化合物として、ダウコーニング製シリコーン樹脂（ＯＥ−６３７０Ｍ）１ｇにノルマルヘプタン９９ｇを添加し、全重量を１００ｇとして、第２の珪酸化合物を１質量％含む表面処理剤Ｂを調製した。
【０１２８】
＜評価用銀基板の作製＞
ソーダガラス製のスライドガラスに厚さ１００ｎｍの銀を蒸着した銀基板上に、ｗｅｔ厚１２μｍのバーコーターを用いて、上記で得られた第２の珪酸化合物１質量％含む表面処理剤Ｂを塗布後、２２℃で３０分間静置して溶媒を除去し、１５０℃１時間の加熱処理をした。そして、上記で得られた層状珪酸化合物を１質量％含む表面処理剤Ａを塗布し、２２℃で１２時間静置して溶媒を除去し、プライマ層、及びガスバリア層（マイカ膜）を表面に具備する銀基板（評価用銀基板）を得た。なお、ｗｅｔ厚とは、溶媒を除去する前の表面処理剤の塗布直後の厚みである。
【０１２９】
＜評価用発光装置の作製＞
エノモト株式会社製の３５２８サイズのＬＥＤ用リードフレーム（ＯＰ４）に、発光波長４６７．５ｎｍ〜４７０ｎｍ、容量３．７μＬの発光ダイオードチップを金ワイヤで接続し、発光装置を作製した。その後、発光ダイオード上に上記で得られた第２の珪酸化合物を１質量％含む表面処理剤Ｂ（第２の珪酸化合物層形成材料）をスポイトで０．０３ｍＬ滴下し、２２℃で３０分間静置して溶媒を除去し、１５０℃１時間の加熱処理をした。その後、表面処理剤Ａをスポイトで０．０３ｍＬ滴下し、２２℃で１２時間静置して溶媒を除去し、銀メッキ基板上にプライマ層及びガスバリア層を具備する発光装置を得た。その後、１５０℃１時間の加熱処理をした後、ダウコーニング製透明シリコーン封止材（ＯＥ−６６３１）を用いて封止し、１５０℃５時間の熱処理により、硬化することで評価用発光装置を得た。図１３は、実施例において銀用表面処理剤を用いて形成した銀硫化変色防止膜の一例について撮影した材の断面ＴＥＭ写真である。
【０１３０】
＜表面処理剤を塗布した銀基板の硫化水素ガス耐性評価＞
まず、上記で得られた評価用銀基板の波長５５０ｎｍの可視光反射率を、分光光度計（日本分光、Ｖ−５７０）を用いて測定し、［硫化水素暴露前反射率］とした。次に、評価用銀基板を、１０ｐｐｍ硫化水素ガス気流、４０℃、９０％ＲＨ（相対湿度）中に９６時間静置した後、波長５５０ｎｍの可視光反射率を測定し、［硫化水素暴露後反射率］とした。
［硫化水素暴露前反射率］−［硫化水素暴露後反射率］＝［反射低下率］とし、反射低下率を求めた。結果を表１に示す。
【０１３１】
＜表面処理剤を塗布した発光装置の硫化水素ガス耐性評価＞
評価用発光装置を順電流２０ｍＡ、順電圧３．３Ｖで発光させ、マルチ測光計（大塚電子株式会社、ＭＣＰＤ−３７００）を用いて露光時間３０ミリ秒で発光強度を測定し、［硫化水素暴露前発光強度］とした。次に、評価用発光装置を、１０ｐｐｍ硫化水素ガス気流、４０℃、９０％ＲＨ（相対湿度）中に９６時間静置した後、順電流２０ｍＡ、順電圧３．３Ｖで発光させ、マルチ測光計を用いて露光時間３０ミリ秒で発光強度を測定し、［硫化水素暴露後発光強度］とした。
（［硫化水素暴露後発光強度］／［硫化水素暴露前発光強度］）×１００＝［発光強度維持率］とし、発光強度維持率を求めた。結果を表１に示す。
【０１３２】
＜表面処理剤を塗布した発光装置の絶縁信頼性評価＞
評価用発光装置を順電流２０ｍＡ、順電圧３．３Ｖで発光させ、マルチ測光計（大塚電子株式会社、ＭＣＰＤ−３７００）を用いて露光時間３０ミリ秒で発光強度を測定し、［試験前発光強度］とした。評価用発光装置を順電流２０ｍＡ、順電圧３．３Ｖで発光させながら、８５℃、８５％ＲＨ（相対湿度）中に５０時間静置した後、目視観察した。また、順電流２０ｍＡ、順電圧３．３Ｖで発光させ、マルチ測光計（大塚電子株式会社、ＭＣＰＤ−３７００）を用いて露光時間３０ミリ秒で発光強度を測定し、［試験後発光強度］とした。目視観察により、電気化学的マイグレーションの発生による電極間の変色があり、（［試験後発光強度］／［試験前発光強度］）×１００＝［発光強度維持率］として求めた。電極間の変色が確認され、発光強度維持率が９７％以下の場合を不良として×と評価し、電極間の変色が全く無く、発光強度維持率が１００％の場合を良好として○と評価した。目視観察により、電極間に多少の変色が認められるものの発光強度維持率が９７％を超える場合を許容として△と評価した。結果を表１に示す。
【０１３３】
＜表面処理剤を塗布した発光装置の接着性評価：レッドインク試験＞
評価用発光装置を、万年筆用ボトルインク赤（ＰＩＬＯＴ社製、ＩＮＫ３０Ｒ）に２５℃で２４時間浸漬した後、取り出して水洗した。実体顕微鏡を用いて、インクによる着色の有無を観察し、インクの染込みによる赤色の着色が無い場合を接着性良好として○、ある場合を接着性不良として×と判定した。結果を表１に示す。
【０１３４】
＜剥離試験用発光装置の作製＞
エノモト株式会社製の３５２８サイズのＬＥＤ用リードフレーム（ＯＰ４）に、発光波長４６７．５ｎｍ〜４７０ｎｍ、容量３．７μＬの発光ダイオードチップを金ワイヤで接続し、発光装置を作製した。その後、発光ダイオード上に上記で得られた第２の珪酸化合物を１質量％含む表面処理剤Ｂ（第２の珪酸化合物層形成材料）をスポイトで０．０３ｍＬ滴下し、２２℃で３０分間静置して溶媒を除去し、１５０℃１時間の加熱処理をした。その後、表面処理剤Ａをスポイトで０．０３ｍＬ滴下し、２２℃で１２時間静置して溶媒を除去し、銀メッキ基板上にプライマ層及びガスバリア層を具備する発光装置を得た。その後、１５０℃１時間の加熱処理をした後、ダウコーニング製透明シリコーン封止材（ＯＥ−６６３１）を用いて封止し、Ｑｕａｄ  Ｇｒｏｕｐ社製φ１．８ｍｍ銅製スタッドピン（９０１０７０Ｕ）のスタッド側を封止材の中に垂直に立て、１５０℃５時間の熱処理により、硬化することで剥離試験用発光装置を得た。
【０１３５】
＜表面処理剤を塗布した発光装置の剥離試験＞
剥離試験用発光装置を、ロミュラス製スタッドピンプル試験機にセットし、１．５Ｎ／秒の速度で剥離し、剥離力を測定した。結果を表１に示す。
【０１３６】
【表１】
2015207633.tif 000008
【０１３７】
（実施例２）
平均長辺長さ１０００ｎｍのマイカ（トピー工業株式会社製、ＮＴＳ−５）を使用し、このマイカ１ｇに蒸留水を添加して全重量１００ｇとした以外は実施例１と同様にして表面処理剤を作製し、実施例１と同様に評価を行った。
【０１３８】
（実施例３）
平均長辺長さ５００ｎｍのマイカ（トピー工業株式会社製、ＮＨＴ−Ｂ２）を使用し、このマイカ１ｇに蒸留水を添加して全重量１００ｇとした以外は実施例１と同様にして表面処理剤を作製し、実施例１と同様に評価を行った。
【０１３９】
（実施例４）
平均長辺長さ５０００ｎｍのモンモリロナイト（クニミネ工業株式会社製、クニピアＦ）を使用し、このモンモリロナイト１ｇに蒸留水を添加して全重量１００ｇとした以外は実施例１と同様にして表面処理剤を作製し、実施例１と同様に評価を行った。
【０１４０】
（実施例５）
平均長辺長さ２０００ｎｍのモンモリロナイト（クニミネ工業株式会社製、クニピアＦ）を使用し、このモンモリロナイト１ｇに蒸留水を添加して全重量１００ｇとした以外は実施例１と同様にして表面処理剤を作製し、実施例１と同様に評価を行った。
【０１４１】
（実施例６）
平均長辺長さ１０００ｎｍのモンモリロナイト（クニミネ工業株式会社製、クニピアＦ）を使用し、このモンモリロナイト１ｇに蒸留水を添加して全重量１００ｇとした以外は実施例１と同様にして表面処理剤を作製し、実施例１と同様に評価を行った。
【０１４２】
（実施例７）
第２の珪酸化合物としてリチウムシリケート（日産化学株式会社製、ＬＳＳ３５）０．０１ｇを使用した以外は実施例１と同様にして表面処理剤を作製し、実施例１と同様に評価を行った。
【０１４３】
（実施例８）
第２の珪酸化合物としてポリシラザン２０％溶液（ＡＺ  Ｅｌｅｃｔｒｏｎｉｃ  Ｍａｔｅｒｉａｌｓ製、ＮＬ１２０Ａ−２０）１ｇを脱水ジブチルエーテル３９ｇに溶解したものを第２の珪酸化合物として使用した以外は実施例１と同様にして表面処理剤を作製し、実施例１と同様に評価を行った。
【０１４４】
（実施例９）
第２の珪酸化合物としてポリシラザン２０％溶液（ＡＺ  Ｅｌｅｃｔｒｏｎｉｃ  Ｍａｔｅｒｉａｌｓ製、ＮＡＸ１２０−２０）３ｇを脱水ジブチルエーテル１７ｇに溶解したものを第２の珪酸化合物として使用した以外は実施例１と同様にして表面処理剤を作製し、実施例１と同様に評価を行った。
【０１４５】
（比較例１）
表面処理剤を用いずに銀基板及び発光装置を作製し、実施例１と同様に評価を行った。
【０１４６】
（比較例２）
層状珪酸化合物を含む表面処理剤Ａを用いずに銀基板及び発光装置を作製し、実施例１と同様に評価を行った。
【０１４７】
（比較例３）
第２の珪酸化合物を含む表面処理剤Ｂを用いずに銀基板及び発光装置を作製し、実施例１と同様に評価を行った。
【０１４８】
層状珪酸化合物は、超音波分散機で破砕し、平均長辺長さを所定の大きさに調整して用いた。
【０１４９】
表１に示されるように、実施例１〜９では、銀基板の硫化水素ガス耐性、発光ダイオードの硫化水素ガス耐性が得られることがわかる。また、発光ダイオードを用いた発光装置に好適な接着性が得られることがわかる。
【符号の説明】
【０１５０】
１…発光装置、１０…基板、１０ａ…基板の表面、１２…基体、１４…銅めっき板、１６…銀めっき層、２０…リフレクタ（光反射部）、２０ａ…内周面（光反射面）、２０ｂ…頂面、２０ｃ…外周面、２２…内側空間、３０…青色ＬＥＤ（青色発光ダイオード）、３２…ダイボンド材、３４…ボンディングワイヤ、４０…透明封止樹脂（透明封止部）、４２…蛍光体、５０…第２層（プライマ層）、５２…第１層（ガスバリア層）、６０…複層膜（変色防止膜）、Ｍ…Ｂ液。
【図１】
2015207633.tif 000009
【図２】
2015207633.tif 000010
【図３】
2015207633.tif 000011
【図４】
2015207633.tif 000012
【図５】
2015207633.tif 000013
【図６】
2015207633.tif 000014
【図７】
2015207633.tif 000015
【図８】
2015207633.tif 000016
【図９】
2015207633.tif 000017
【図１０】
2015207633.tif 000018
【図１１】
2015207633.tif 000019
【図１２】
2015207633.tif 000020
【図１３】
2015207633.tif 000021